"多孔質ゲルマトリックス内で金属量子クラスターを成長させることを含む、金属量子クラスターを作製する方法。前記多孔質ゲルマトリックス内で前記金属量子クラスターを成長させる前に:少なくとも1つの金属量子クラスター前駆体化合物を少なくとも1つの重合性材料と混合して混合物を形成することと、前記混合物を少なくとも1つの重合剤と一緒にして、前記金属量子クラスター前駆体化合物をカプセル化する前記多孔質ゲルマトリックスを形成することをさらに含む、請求項1に記載の方法。前記少なくとも1つの金属量子クラスター前駆体化合物を、金属含有化合物をキャッピング剤と反応させて前記金属量子クラスター前駆体化合物を生成させることによって調製する、請求項2に記載の方法。前記金属含有化合物が、金属チオラート、有機金属化合物、金属酸化物、無機塩、配位化合物およびその組合せを含む、請求項3に記載の方法。前記金属含有化合物が、Mg、Zn、Fe、Cu、Sn、Ti、Ag、Au、Cd、Se、Si、Pt、S、Niまたはその組合せを含む、請求項3に記載の方法。前記金属含有化合物がAgNO3である、請求項3に記載の方法。前記キャッピング剤が、芳香族基、共役π系、π結合、窒素原子、酸素原子、硫黄原子、リン原子、芳香族チオール、脂肪族チオールまたはその組合せを含む、請求項3に記載の方法。前記キャッピング剤が有機硫黄化合物である、請求項3に記載の方法。前記キャッピング剤がチオールである、請求項3に記載の方法。前記キャッピング剤がグルタチオンチオラートである、請求項3に記載の方法。前記金属前駆体が金属チオラートである、請求項3に記載の方法。前記重合性材料が、アクリルアミド、ビスアクリルアミド、ピペラジンジ-アクリルアミド、ジアリル酒石酸ジアミド、ジヒドロキシエチレン-ビス-アクリルアミド、ビス-アクリリルシスタミンまたはその混合物である、請求項2に記載の方法。前記少なくとも1つの重合剤が、N,N,N’,N’-テトラメチル-エタン-1,2-ジアミンTMED、過硫酸アンモニウム、リボフラビン-5’-ホスファートまたはその混合物である、請求項2に記載の方法。前記多孔質ゲルマトリックスを還元剤と混合し、前記金属量子クラスター前駆体化合物を還元して前記金属量子クラスターにすることをさらに含む、請求項2に記載の方法。前記還元剤を添加する前に、前記多孔質ゲルマトリックスを室温より低い温度に冷却することをさらに含む、請求項14に記載の方法。前記還元剤を添加する前に、前記多孔質ゲルマトリックスを約0°Cに冷却することをさらに含む、請求項14に記載の方法。前記還元剤が無機塩である、請求項14に記載の方法。前記還元剤がNaBH4である、請求項14に記載の方法。前記多孔質ゲルマトリックスに添加する前に、前記還元剤を室温より低い温度に冷却することをさらに含む、請求項14に記載の方法。前記多孔質ゲルマトリックスに添加する前に、前記還元剤を約0°Cに冷却することをさらに含む、請求項14に記載の方法。前記還元剤が前記多孔質ゲルマトリックスに受動的に浸透する、請求項14に記載の方法。電流を印加して、前記還元剤を、前記多孔質ゲルマトリックスを通して運ぶことをさらに含む、請求項14に記載の方法。過剰な還元剤を前記多孔質ゲルマトリックスから除去することをさらに含む、請求項14に記載の方法。過剰な還元剤を、溶媒抽出により前記多孔質ゲルマトリックスから除去することをさらに含む、請求項14に記載の方法。前記溶媒がアルコールである、請求項24に記載の方法。前記溶媒がエタノールである、請求項24に記載の方法。前記金属量子クラスターがAg25グルタチオン18である、請求項1に記載の方法。前記金属量子クラスターの平均径が約5μm未満である、請求項1に記載の方法。前記金属量子クラスターの平均径が約100nm~約0.5nmである、請求項1に記載の方法。前記金属量子クラスターの平均径が約10nm~約1nmである、請求項1に記載の方法。前記金属量子クラスターの直径の標準偏差が平均径の約15以下である、請求項1に記載の方法。前記金属量子クラスターの直径が単分散である、請求項1に記載の方法。前記金属量子クラスターを前記多孔質ゲルマトリックスから単離することをさらに含む、請求項1に記載の方法。前記金属量子クラスターを精製することをさらに含む、請求項33に記載の方法。前記金属量子クラスターおよび前記多孔質ゲルマトリックスを遠心分離することをさらに含む、請求項33に記載の方法。前記単離の段階の後に、前記金属量子クラスターを沈殿させることをさらに含む、請求項33に記載の方法。前記単離することの後に、溶媒を添加することによって前記金属量子クラスターを沈殿させることをさらに含む、請求項33に記載の方法。前記単離することの後に、アルコールを添加することによって前記金属量子クラスターを沈殿させることをさらに含む、請求項33に記載の方法。前記単離することの後に、エタノールを添加することによって前記金属量子クラスターを沈殿させることをさらに含む、請求項33に記載の方法。溶媒抽出によって前記金属量子クラスターを前記多孔質ゲルマトリックスから単離することをさらに含む、請求項1に記載の方法。前記溶媒抽出が水性溶媒の使用を含む、請求項40に記載の方法。溶媒抽出の前に、前記多孔質ゲルマトリックスを微粉化することをさらに含む、請求項40に記載の方法。前記金属量子クラスターを水に溶解することと、有機溶媒に溶解した相間移動試薬を添加し、それによって前記金属量子クラスターを有機相に移行させることとをさらに含む、請求項1に記載の方法。前記相間移動試薬がテトラオクチルアンモニウムブロミドである、請求項43に記載の方法。前記有機溶媒がトルエンである、請求項43に記載の方法。少なくとも1つの金属含有化合物および少なくとも1つのキャッピング剤を含む第1の混合物を用意することと、ゲル形成溶液を用意することと、前記第1の混合物と前記ゲル形成溶液を一緒にして第2の混合物を形成することと、前記第2の混合物から多孔質ゲルマトリックスを形成することと、還元剤を前記多孔質ゲルマトリックスに添加することとを含む金属量子クラスターを作製する方法。前記第1の混合物と前記ゲル形成溶液を一緒にする前に、前記第1の混合物を超音波処理する、請求項46に記載の方法。溶媒中で少なくとも1つの金属含有化合物とキャッピング剤を混合し、超音波処理することで、金属量子クラスター前駆体化合物を含む第1の混合物を調製することと、溶媒中にモノマー、架橋性モノマーおよび重合開始剤を含む第2の混合物を用意することと、触媒を用意することと、前記第1の混合物、前記第2の混合物および前記触媒を一緒にして多孔質ゲルマトリックスを形成することと、還元剤を含有する第3の混合物を前記多孔質ゲルマトリックスに導入して金属量子クラスターを得ることと、を含む金属量子クラスターを作製する方法。金属量子クラスターを作製するためのキットであって、少なくとも1つの金属含有化合物、少なくとも1つのキャッピング剤、ゲル形成溶液、少なくとも1つの還元剤、および前記金属量子クラスターを調製するための取扱説明書を含むキット。前記少なくとも1つの金属含有化合物が第1の容器中に配置され、前記少なくとも1つのキャッピング剤が第2の容器中に配置され、前記ゲル形成溶液が第3の容器中に配置され、前記少なくとも1つの還元剤が第4の容器中に配置されている、請求項49に記載のキット。前記少なくとも1つの金属含有化合物が、金属チオラート、有機金属化合物、金属酸化物、無機塩、配位化合物およびその組合せを含む、請求項49に記載のキット。前記少なくとも1つの金属含有化合物が、Mg、Zn、Fe、Cu、Sn、Ti、Ag、Au、Cd、Se、Si、Pt、S、Niまたはその組合せを含む、請求項49に記載のキット。前記少なくとも1つの金属前駆体がAgNO3である、請求項49に記載のキット。前記キャッピング剤が、芳香族基、共役π系、π結合、窒素原子、酸素原子、硫黄原子、リン原子またはその組合せを含む、請求項49に記載のキット。前記キャッピング剤が有機硫黄化合物である、請求項49に記載のキット。前記キャッピング剤がチオールである、請求項49に記載のキット。前記キャッピング剤がグルタチオンである、請求項49に記載のキット。前記還元剤が無機塩である、請求項49に記載のキット。前記還元剤がNaBH4である、請求項49に記載のキット。相間移動試薬を提供する容器をさらに含む、請求項49に記載のキット。前記ゲル形成溶液が、アクリルアミドとビスアクリルアミドの混合物を含む、請求項49に記載のキット。少なくとも1つの重合開始剤;および少なくとも1つの触媒をさらに含む、請求項49に記載のキット。前記少なくとも1つの金属含有化合物が第1の容器中に配置され、前記少なくとも1つのキャッピング剤が第2の容器中に配置され、前記ゲル形成溶液が第3の容器中に配置され、前記少なくとも1つの重合開始剤が第4の容器中に配置され、前記少なくとも1つの触媒が第5の容器中に配置され、前記少なくとも1つの還元剤が第6の容器中に配置されている、請求項62に記載のキット。前記重合開始剤が過硫酸アンモニウムである、請求項62に記載のキット。前記触媒がN,N,N’,N’-テトラメチル-エタン-1,2-ジアミンTMEDである、請求項62に記載のキット。少なくとも1つの金属量子クラスター前駆体化合物をカプセル化する多孔質ゲルマトリックスを含む、多孔質ゲルマトリックス。少なくとも1つの金属量子クラスターをカプセル化する多孔質ゲルマトリックスを含む、多孔質ゲルマトリックス。前記少なくとも1つの金属量子クラスターがAg18グルタチオン25を含む、請求項67に記載の多孔質ゲルマトリックス。多孔質ゲルマトリックス内で金属量子クラスターを成長させる方法を本明細書で説明する。これらの方法は、金属量子クラスターの利用可能性および有用性を改善することができる単一段階によるアプローチを用いた、単分散金属量子クラスターの大規模合成を可能にする。一実施形態では、金属量子クラスターを多孔質ゲルマトリックス内で成長させる。サイズレジームregime、特性および構造makeupに基づく小さなサイズの粒子に関する命名法のバリエーションにもかかわらず、金属量子クラスターという用語は、限定しようとするものではなく、その代わり、本明細書で説明される一般的な方法の特定の生成物を指す。金属量子クラスターの平均径は、約5μm未満、または約100nm~約0.5nm、または約10nm~約1nmであってよい。平均径の具体的な例は、約5μm、約400nm、約300nm、約200nm、約100nm、約50nm、約40nm、約30nm、約20nm、約10nm、約1nm、約0.5nmおよびこれらの値の任意の2つの間の範囲を含む。金属量子クラスターの直径の標準偏差は、平均径の約15以下、平均径の約10以下、平均径の約5以下であってよい、または金属量子クラスターは単分散であってよい。金属量子クラスターを作製するための材料は当業者に周知であり、本明細書で説明する例は、それを限定しようとするものではない。金属量子クラスターは、Mg、Zn、Fe、Cu、Sn、Ti、Ag、Au、Cd、Se、Si、Pt、S、Niまたはその組合せを含むことができる。例えば、金属量子クラスターは式Ag25グルタチオン18のものであってよい。図1は、一実施形態にしたがって多孔質ゲルマトリックス内で金属量子クラスターを合成するための方法を説明するフローダイヤグラムである。図1に示すように、金属含有化合物をキャッピング剤と混合して105、金属量子クラスター前駆体化合物を形成することができる。金属量子クラスターを作製するために使用される金属含有化合物は、金属チオラート、有機金属化合物、金属酸化物、無機塩、配位化合物またはその組合せであってよい。一実施形態では、金属量子クラスターを作製するために使用される金属含有化合物は、Mg、Zn、Fe、Cu、Sn、Ti、Ag、Au、Cd、Se、Si、Pt、S、Niまたはその組合せを含有することができる。例えば、金属量子クラスターを作製するために使用される金属含有化合物はAgNO3であってよい。金属量子クラスターの表面は、キャッピング剤の少なくとも1つの層を含むことができる。キャッピング剤は、成長を制御し、溶解性を改善し、化学的機能を提供する、あるいは金属量子クラスターの特性を変えるために使用することができる。キャッピング剤として使用される材料は当業者に周知であり、本明細書で説明する例は、それを限定しようとするものではない。化学的構造および特性に基づく金属の表面機能化に関する命名法のバリエーションにもかかわらず、キャッピング剤という用語は、限定しようとするものではなく、その代わり、本明細書で説明される一般的な方法の特定の生成物を指す。キャッピング剤は、芳香族基、共役π系、π結合、窒素原子、酸素原子、硫黄原子、リン原子、芳香族チオールまたは脂肪族チオールを含むことができる。一実施形態では、キャッピング剤は有機硫黄化合物であってよい。例えば、キャッピング剤はチオールであってよい。具体的な例として、キャッピング剤はグルタチオンチオラートであってよい。金属量子クラスター前駆体化合物は、金属量子クラスターの形成において使用される出発原料である。金属量子クラスター前駆体化合物は金属含有化合物であってよい、または金属量子クラスター前駆体化合物は、金属含有化合物をキャッピング剤と混合することによって形成することができる。金属量子クラスター前駆体化合物は任意選択で超音波処理する110ことができる。場合によって、金属量子クラスター前駆体化合物中に凝集体が存在することがある。望ましくない任意の凝集体を、金属量子クラスター前駆体化合物を超音波処理する110ことによって分散させることができる。混合物は、ゲル形成溶液、重合剤および金属量子クラスター前駆体化合物を一緒にすることによって形成する115ことができる。ゲル形成溶液は、多孔質ゲルマトリックスを形成するために使用される材料を含む液体である。一実施形態では、ゲル形成溶液はポリマーであっても重合性材料であってもよい。例えば、重合性材料は、アクリルアミド、ビスアクリルアミド、ピペラジンジ-アクリルアミド、ジアリル酒石酸ジアミド、ジヒドロキシエチレン-ビス-アクリルアミド、ビス-アクリリルシスタミンまたはその混合物であってよい。重合性材料の典型的な混合物は、アクリルアミドと、ビスアクリルアミド、ピペラジンジ-アクリルアミド、ジアリル酒石酸ジアミド、ジヒドロキシエチレン-ビス-アクリルアミドおよびビス-アクリリルシスタミンから選択される少なくとも1つの架橋剤を含むことができる。いくつかの例では、重合性材料はアクリルアミドと架橋剤ビスアクリルアミドの混合物であってよい。ゲル形成溶液は、温度の変化、追加の試薬または温度の変化と追加の試薬の両方を用いて多孔質ゲルマトリックスを形成することができる。追加の試薬は、触媒および重合開始剤ならびにその組合せなどの重合剤であってよい。例えば、重合剤はN,N,N’,N’-テトラメチル-エタン-1,2-ジアミンTMED、過硫酸アンモニウム、リボフラビン-5’-ホスファートまたはその混合物であってよい。ゲル形成溶液、重合剤および金属量子クラスター前駆体化合物の混合物を重合させ、金属量子クラスター前駆体化合物をカプセル化する多孔質ゲルマトリックスの形成120を可能にすることができる。一実施形態では、多孔質ゲルマトリックスは、試薬の物質移動を制御し、好ましい金属量子クラスターの核となるのに使用できる分子かごから構成される。この方法を用いて成長した金属量子クラスターは、多孔質ゲルマトリックスによって少なくとも部分的にカプセル化することができる。多孔質ゲルマトリックスを作製するための材料および方法は当業者に周知であり、本明細書で説明する例は、それを限定しようとするものではない。多孔質ゲルマトリックスは、ゾル-ゲルまたはポリマーを含むことができる。一実施形態では、多孔質ゲルマトリックスはアガロースまたは架橋ポリアクリルアミドを含むことができる。例えば、多孔質ゲルマトリックスは、ビスアクリルアミド、アガロースゲル、セルロースゲルまたはデンプンゲルと架橋したポリアクリルアミドを含むことができる。多孔質ゲルマトリックスの細孔サイズを変える方法は、多孔質ゲルマトリックス内で成長する金属量子クラスターの直径を変更することができる。いくつかの実施形態では、ゲル形成溶液中の架橋剤濃度を増加させると、多孔質ゲルマトリックスの細孔サイズの系統的な増大を誘発することができ、マトリックス内でのより大きい金属量子クラスターの成長を容易にすることができる。以下の表は例に過ぎず、本発明を限定しようとするものではまったくない。本明細書で説明する方法を用いて、所望の細孔サイズが得られるように、ゲル形成溶液を使用して多孔質ゲルマトリックスを作製し、所望のサイズの所望の量子クラスターをもたらすことができる。ここで、得られる量子クラスターは、実質的にすべて所望の量子クラスターであり、多分散プラズモニックナノ粒子を実質的に含まない。所望の金属量子クラスターの含量は、形成されるすべての金属量子クラスターの約80超、約90超、約95超、約97超、約99超、約99.5超または約99.9超であることが好ましい。例えば、51アクリルアミドモノマーおよび7.8ビスアクリルアミド架橋剤を含む多孔質ゲルマトリックスは、実質的にすべてがAg25グルタチオン18金属量子クラスターである金属量子クラスターを含むマトリックスをもたらす。Ag25グルタチオン18金属量子クラスターの含量は、形成されるすべての金属量子クラスターの約80超、約90超、約95超、約97超、約99超、約99.5超または約99.9超であることが好ましい。金属量子クラスターサンプルの単分散は、UV-Vis分光法、ポリアクリルアミドゲル電気泳動法およびエレクトロスプレーイオン化質量分析で確認することができる。単分散金属量子クラスターのサンプルは、光学吸収スペクトルにおける多重分子様遷移multiplemoleculeliketransitionなどの強い量子サイズ効果を示すことができ、他方、金属ナノ粒子は支配的なプラズモン共振バンドを示すことができる。一実施形態では、Ag25グルタチオン18金属量子クラスターの水溶液のUV-Visスペクトルは、得られたクラスターが単分散であることを示す約350、480および650nmでの顕著な特徴を示す。金属量子クラスターサンプルにおける単分散のさらなる確認はゲル電気泳動法で行うことができる。ここで、単一バンドの溶出は1つのタイプのクラスターだけしか存在しないことを示すことができる。一実施形態では、ポリアクリルアミドゲル電気泳動法にかけた場合、Ag25グルタチオン18金属量子クラスターのサンプルは単一バンドを生成した。最後に、単分散金属量子クラスターの質量スペクトルは、イオン化金属量子クラスターおよび配位子脱プロトン化に由来するその多価イオンに対応しないすべての特徴を実質的に含まない可能性がある。一実施形態では、負イオンモードでとったAg25グルタチオン18のエレクトロスプレーイオン化質量スペクトルは、m/z=1641.1での[Ag25グルタチオン18]-の親ピークおよび18個のグルタチオン配位子の脱プロトン化に由来する一連の多価イオンからのピークだけしか示さなかった。一実施形態では、多孔質ゲルマトリックスは、金属量子クラスター前駆体化合物をカプセル化することができる。金属量子クラスター前駆体化合物は、金属量子クラスター前駆体化合物をゲル形成溶液に添加することによって、金属量子クラスター前駆体化合物を多孔質ゲルマトリックスに添加することによって、または、多孔質ゲルマトリックス内で金属量子クラスター前駆体化合物を形成することによって多孔質ゲルマトリックス中に導入することができる。図1にもどって参照して、還元剤を、金属量子クラスター前駆体をカプセル化する多孔質ゲルマトリックスに添加する125ことができる。還元剤を用いて、金属量子クラスター前駆体化合物の還元によって、多孔質ゲルマトリックス内で金属量子クラスターを形成することができる。還元剤として使用される材料は当業者に周知であるが、本明細書で説明する例はそれを限定しようとするものではない。還元剤は無機塩であってよい。いくつかの実施形態では、還元剤はNaBH4、LiAlH4、発生期水素、ボラン-テトラヒドロフラン錯体またはシアノ水素化ホウ素ナトリウムであってよい。還元剤をゲル形成溶液に添加することによって、還元剤を多孔質ゲルマトリックス中に受動的に浸透させることによって、または還元剤を多孔質ゲルマトリックスを通って運ぶために電流を印加することによって、還元剤を多孔質ゲルマトリックス中に導入することができる。一実施形態では、好ましい金属量子クラスターの形成は、還元剤と金属量子クラスター前駆体化合物の反応温度を低下させることを含むことができる。例えば、還元剤を多孔質ゲルマトリックス中に導入する前に、還元剤、および金属量子クラスター前駆体化合物をカプセル化する多孔質ゲルマトリックスを室温より低く冷却することができる。いくつかの実施形態では、約20°C以下、約15°C以下、約10°C以下、約5°C以下もしくは約0°Cまたはこれらの値の任意の2つの間の範囲に冷却する。具体的には、還元剤を多孔質ゲルマトリックス中に導入する前に、還元剤、および金属量子クラスター前駆体化合物をカプセル化する多孔質ゲルマトリックスを約0°Cに冷却することができる。金属量子クラスターの形成に続いて、反応を、多孔質ゲルマトリックスから過剰な還元剤を除去することによって停止させることができる。過剰な還元剤を除去するために溶媒抽出を使用することができる。抽出溶媒は、エタノールまたはメタノールなどのアルコールであってよい。金属量子クラスターのさらなる使用は、多孔質ゲルマトリックスからの金属量子クラスターの分離または単離を含むことができる。多孔質ゲルマトリックスを微粉化すると、多孔質ゲルマトリックスからの金属量子クラスターの単離を改善することができる。いくつかの実施形態では、溶媒抽出を、多孔質ゲルマトリックスから金属量子クラスターを抽出するために使用することができる。抽出溶媒は水系であってよい。例えば、抽出溶媒は、水、水と約20メタノール、水と約20テトラヒドロフランまたは水と約20ジメチルホルムアミドであってよい。遠心分離を、金属量子クラスターを含有する溶液から不溶性ゲル残留物fragmentを分離するために使用することができる。溶解した金属量子クラスターの精製は、金属量子クラスターを沈殿させることによって遂行することができる。一実施形態では、溶媒の添加を用いて、金属量子クラスターを水溶液から沈殿させることができる。沈殿溶媒は、エタノールまたはメタノールなどのアルコールであってもアセトンまたはアセトニトリルなどの有機溶媒であってもよい。他の実施形態では、多孔質ゲルマトリックスを、適切な溶媒で溶解させることができる。金属量子クラスターを多孔質ゲルマトリックスで溶解させるか、またはそれを不溶性のままにしておくことができる。金属量子クラスターが多孔質ゲルマトリックスと一緒に溶解しない実施形態では、遠心分離を用いて不溶性金属量子クラスターをその溶液から分離することができる。金属量子クラスターが多孔質ゲルマトリックスと一緒に溶解する実施形態では、選択的沈殿を用いて金属量子クラスターを単離することができる。溶媒の除去を用いて、金属量子クラスターの乾燥粉末を得ることができる。溶媒は、真空状態にする、温度を上げる、デカントすることによってまたはこれらの任意の組合せによって除去することができる。例えば、高温で真空状態にすることによって溶媒を除去することができる。金属量子クラスターの単離収率は、金属含有化合物の重量に基づいて約30~約100、約50~約80、約66または約63であってよい。収率の具体的な例は、約30、約40、約50、約60、約70、約80、約90、約95、約99およびこれらの値の任意の2つの間の範囲を含む。理想的な例では、収率は約100または100である。金属量子クラスターの溶解性特性を変えるために相間移動試薬を使用することができる。金属量子クラスターを水性溶媒に溶解し、有機溶媒に溶解した相間移動試薬を添加することによって、水溶性金属量子クラスターを有機溶媒に移行させることができる。金属量子クラスターと相間移動試薬の混合物を加熱する、撹拌する、または加熱、撹拌することができる。適切な相間移動試薬には、これらに限定されないが、ベンジルトリメチルアンモニウムクロリドまたはテトラオクチルアンモニウムブロミドなどの四級アンモニウムカチオン、およびテトラフェニルホスホニウムクロリドなどのホスホニウム塩が含まれる。相間移動試薬はテトラオクチルアンモニウムブロミドであってよい。有機溶媒は水と非混合性であってよい。例えば、適切な溶媒には、トルエン、ジクロロメタン、四塩化炭素、ヘキサン、シクロヘキサン、ペンタンおよびジエチルエーテルなどの有機溶媒が含まれる。水性溶媒と有機溶媒は分離することができる。例えば、エタノールを有機層に添加して、相間移動金属量子クラスターを沈殿させることができる。沈殿した相間移動金属量子クラスターを洗浄し、単離し、乾燥することができ、またはその任意の組合せを行うことができる。沈殿した相間移動金属量子クラスターを、有機溶媒中に再分散させることができる。相間移動金属量子クラスターは、水溶液中での金属量子クラスターと比較して、より安定である可能性がある。一実施形態では、金属量子クラスターを作製するためのキットを提供することができる。このキットは:金属含有化合物、キャッピング剤、ゲル形成溶液、還元剤および金属量子クラスターを調製するための取扱説明書を含むことができる。一実施形態では、キットは、金属含有化合物が第1の容器中にあり、キャッピング剤が第2の容器中にあり、ゲル形成溶液が第3の容器中にあり、還元剤が第4の容器中にある4つの容器を備えることができる。キット中に提供される金属含有化合物は、金属チオラート、有機金属化合物、金属酸化物、無機塩、配位化合物またはその組合せであってよい。一実施形態では、キット中に提供される金属含有化合物はMg、Zn、Fe、Cu、Sn、Ti、Ag、Au、Cd、Se、Si、Pt、S、Niまたはその組合せを含有することができる。例えば、キット中に提供される金属含有化合物はAgNO3であってよい。キット中に提供されるキャッピング剤は、芳香族基、共役π系、π結合、窒素原子、酸素原子、硫黄原子またはリン原子を含むことができる。一実施形態では、キット中に提供されるキャッピング剤は有機硫黄化合物であってよい。例えば、キット中に提供されるキャッピング剤はチオールであってよい。特に、キット中に提供されるキャッピング剤はグルタチオンチオラートであってよい。キット中に提供されるゲル形成溶液は、多孔質ゲルマトリックスを形成するのに使用される材料を含む液体である。一実施形態では、キット中に提供されるゲル形成溶液はポリマーまたは重合性材料であってよい。例えば、キット中に提供される重合性材料は、アクリルアミド、ビスアクリルアミド、ピペラジンジ-アクリルアミド、ジアリル酒石酸ジアミド、ジヒドロキシエチレン-ビス-アクリルアミド、ビス-アクリリルシスタミンまたはその混合物であってよい。特に、キット中に提供される重合性材料はアクリルアミドとビスアクリルアミドの混合物であってよい。キット中に提供されるゲル形成溶液は、温度の変化、追加の試薬または温度の変化と追加の試薬の両方を用いて多孔質ゲルマトリックスを形成することができる。追加の試薬は触媒および重合開始剤などの重合剤であってよく、それらをキット中に含むことができる。一実施形態では、重合剤N,N,N’,N’-テトラメチル-エタン-1,2-ジアミンTMEDおよび過硫酸アンモニウムを含む2つの追加の容器がキット中に提供される。当業者は理解されるように、重合剤は、重合が求められるまで、重合性材料から分離されていなければならない。キット中に提供される還元剤は無機塩であってよい。例えば、還元剤はNaBH4であってよい。キットを用いて作製される金属量子クラスターの溶解性は、有機性から水性へ、または水性から有機性へ任意選択で変えることができる。一実施形態では、キットは、相間移動剤を含む追加の容器を提供することになる。相間移動試薬はテトラオクチルアンモニウムブロミドであってよい。以下の非限定的な実施例を参照することによって、用いられる方法および材料を例示する実施形態をさらに理解することができる。多孔質ゲル中での金属量子クラスターの調製。金属量子クラスター前駆体化合物を、AgNO347mg、276mMおよびグルタチオンGSH150mg、489mMをNaOHの1mL溶液60mg、1.5mM、3回蒸留した水に室温で溶解して形成した。溶液を強力に撹拌し、超音波処理してAgIチオラートの均一溶液を作製した。ゲル形成溶液を、250mLビーカー中でアクリルアミドT/ビスアクリルアミドC51T、7.8Cと20μLの0.1過硫酸アンモニウムを混合して形成した。0.7mLの金属量子クラスター前駆体溶液を添加し、撹拌した。10μLのN,N,N’,N’-テトラメチル-エタン-1,2-ジアミンTMEDを添加し、重合すると多孔質ゲルマトリックスが生成した。このゲルを0°Cに冷却した。金属量子クラスターの形成は、氷冷したNaBH40.5M、10mL水溶液を、金属量子クラスター前駆体をカプセル化する多孔質ゲルマトリックスの頂部に添加して開始させた。ゲルの色は、30分以内に淡黄色から暗褐色へ変化した。これは、ゲル-カプセル化された金属量子クラスターの形成を示している。多孔質ゲルマトリックスからの金属量子クラスターの単離。多孔質ゲルマトリックスを微粉化し、金属量子クラスターを水に抽出した。金属量子クラスターのこの水溶液を15,000rpmで遠心分離して多孔質ゲルマトリックスの痕跡を除去した。過剰なエタノールを添加して金属量子クラスターを沈殿させた。減圧下で溶媒を除去して金属量子クラスターの乾燥粉末を得た。金属量子クラスターの相間移動。金属量子クラスターの水溶液5mg/mLを、トルエン中の5mMテトラオクチルアンモニウムブロミドTOABrと混合し、2分間強力に撹拌した。金属量子クラスターに、水層からトルエン層への迅速で完全な相間移動がなされた。相間移動を、水層とトルエン層の色の変化によって目視で監視した。無色のトルエン層は赤茶色に変わり、当初赤茶色であった水層は撹拌後、無色になった。エタノールをトルエン層に添加して、相間移動した金属量子クラスターを沈殿させた。沈殿物をエタノールで2回洗浄し、遠心分離にかけて乾燥した。この粉末は、トルエンに再分散可能であった。生成物の単分散および組成の判定実施例2からの生成物の水溶液のUV-Visスペクトルは330、478および640nmで顕著な特徴を示し、プラズモン共振バンドは存在しない。光学吸収スペクトルにおけるこれらの多重分子様遷移は、単分散金属量子クラスターを含有するサンプルを示している。ポリアクリルアミドゲル電気泳動ゲルを1mmの厚さのスペーサーで作製した。ここで、アクリルアミドモノマーの合計含量は、分離および縮合ゲルについて、それぞれ28ビスアクリルアミド:アクリルアミド=7:93および3ビスアクリルアミド:アクリルアミド=6:94であった。溶離緩衝剤は192mMグリシンおよび25mMトリスヒドロキシメチルアミンからなるものであった。赤茶色粉末として、実施例2から反応で得られた金属量子クラスターの粗製混合物を、5v/vグリセロール水溶液1.0mLに60mg/mLの濃度で溶解した。サンプル溶液1.0mLを1mmゲルにロードし、150Vの一定電圧で4h溶離させて分離を遂行した。ゲルにおいて金属量子クラスターは単一バンドとして現われた。これは、サンプルが単分散金属量子クラスターを含有していたことをさらに示している。エレクトロスプレーイオン化質量分析を、塩化メチレン中の実施例3からの生成物で実施した。負イオンモードでとったスペクトルは、m/z=1641.1での[Ag25グルタチオン18]-の親ピークおよび18個のグルタチオン配位子の脱プロトン化に由来する一連の多価イオンからのピークだけしか示さなかった。他の特徴の不在および所望の金属量子クラスターとの質量相関は、合成された生成物がAg25グルタチオン18金属量子クラスターであることを裏付けている。ナノ粒子の調製。硝酸銀AgNO3、47mg、276mMおよびグルタチオンGSH150mg、489mMをNaOHの1mL溶液60mg、1.5mM、3回蒸留した水に室温で溶解させる。溶液を強力に撹拌し、超音波処理してAgIチオラートの均一溶液を作製する。氷冷したNaBH4水溶液0.5M、10mLをAgIチオラートの溶液に添加して、ナノ粒子の形成を開始させる。多分散プラズモニックナノ粒子を、遠心分離、上澄みの除去、得られたペレットの水への分散、2回目の遠心分離および上澄み除去段階によって単離する。本開示において、その一部をなす添付の図面への参照がなされる。詳細な説明、図面および特許請求の範囲において説明される例示的な実施形態はそれを限定することを意味するものではない。本明細書で提示する主題の趣旨または範囲から逸脱することなく、他の実施形態を用いることができ、他の変更を加えることができる。本明細書で一般的に説明され、図面において例示されるような本開示の態様は、さまざまな異なる構成configurationに、アレンジし、置き換え、組み合わせ、分離し、設計することができ、そのすべてが明確に本明細書で考慮されることを容易に理解されよう。本開示は、種々の態様の例示を目的とする本出願において説明される特定の実施形態に関して限定されないものとする。当業者に明らかなように、その趣旨および範囲から逸脱することなく、多くの改変および変更を加えることができる。本明細書で挙げるものに加えて、本開示の範囲内で機能的に均等な方法および装置は、上記説明から当業者に明らかであろう。そうした改変形態および変更形態は添付の特許請求の範囲内に包含されるものとする。本開示は、そうした特許請求の範囲がそれに対して資格を有する全範囲の均等物と一緒に、添付の特許請求の範囲の条項termsによってのみ限定されるものとする。本開示は、特定の方法、試薬、化合物、組成物または生物学的系に限定されず、それらはもちろん変えることができるということを理解すべきである。本明細書で使用する用語は、特定の実施形態を説明するためだけのものであり、限定しようとするものではないことも理解すべきである。本明細書における実質的にすべての複数形および/または単数形の用語の使用に対して、当業者は、状況および/または用途に適切なように、複数形から単数形に、および/または単数形から複数形に変換することができる。さまざまな単数形/複数形の置き換えは、理解しやすいように、本明細書で明確に説明することができる。通常、本明細書において、特に添付の特許請求の範囲例えば、添付の特許請求の範囲の本体部において使用される用語は、全体を通じてオープンなopen用語として意図されていることが、当業者には理解されよう例えば、用語含むincludingは、含むがそれに限定されないincludingbutnotlimitedtoと解釈されるべきであり、用語有するhavingは、少なくとも有するhavingatleastと解釈されるべきであり、用語含むincludesは、含むがそれに限定されないincludesbutisnotlimitedtoと解釈されるべきである、など。導入される請求項で具体的な数の記載が意図される場合、そのような意図は、当該請求項において明示的に記載されることになり、そのような記載がない場合、そのような意図は存在しないことが、当業者にはさらに理解されよう。例えば、理解の一助として、添付の特許請求の範囲は、導入句少なくとも1つのatleastoneおよび1つまたは複数のoneormoreを使用して請求項の記載を導くことを含む場合がある。しかし、そのような句の使用は、同一の請求項が、導入句1つまたは複数のまたは少なくとも1つのおよびaまたはanなどの不定冠詞を含む場合であっても、不定冠詞aまたはanによる請求項の記載の導入が、そのように導入される請求項の記載を含む任意の特定の請求項を、単に1つのそのような記載を含む実施形態に限定する、ということを示唆していると解釈されるべきではない例えば、aおよび/またはanは、少なくとも1つのまたは1つまたは複数のを意味すると解釈されるべきである。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう例えば、他の修飾語なしでの2つの記載tworecitationsの単なる記載は、少なくとも2つの記載、または2つ以上の記載を意味する。さらに、A、BおよびC、などの少なくとも1つに類似の慣例表現が使用されている事例では、通常、そのような構文は、当業者がその慣例表現を理解するであろう意味で意図されている例えば、A、B、およびCの少なくとも1つを有するシステムは、Aのみ、Bのみ、Cのみ、AおよびBを共に、AおよびCを共に、BおよびCを共に、ならびに/またはA、B、およびCを共に、などを有するシステムを含むが、それに限定されない。2つ以上の代替用語を提示する事実上いかなる離接する語および/または句も、明細書、特許請求の範囲、または図面のどこにあっても、当該用語の一方oneoftheterms、当該用語のいずれかeitheroftheterms、または両方の用語bothtermsを含む可能性を企図すると理解されるべきであることが、当業者にはさらに理解されよう。例えば、句AまたはBは、AまたはBあるいはAおよびBの可能性を含むことが理解されよう。さらに、本開示の特徴または態様がマーカッシュグループに関して説明されている場合、当業者は、それによって本開示が、マーカッシュグループの任意の個別メンバーまたはメンバーのサブグループに関しても説明されていることを理解されよう。当業者は理解されるように、記述された説明の提供に関するなどのあらゆる目的のために、本明細書で開示されるすべての範囲は、可能性のあるあらゆる下位範囲およびその下位範囲の組合せも包含する。挙げられている任意の範囲は、前記範囲が少なくとも均等な2分の1、3分の1、4分の1、5分の1、10分の1等にブレイクダウンされると十分に説明しており、それが可能であると容易に理解することができる。非限定的な例として、本明細書で論じる各範囲は、低位の3分の1、中位の3分の1および高位の3分の1等に容易にブレイクダウンすることができる。やはり当業者は理解されるように、最大でupto、少なくともなどのすべての用語は、列挙される数を含み、続いて上記で論じたような下位範囲にブレイクダウンすることができる範囲を指す。最後に、当業者が理解されるように、ある範囲は各個別のメンバーを含む。したがって、例えば、1~3個の置換基を有する基は、1、2または3個の置換基を有する基を指す。同様に、1~5個の置換基を有する基は、1、2、3、4または5個の置換基を有する基を指す等々である。"